125 mL 용량 의 페인트 쉐이 커 용 용기 에 26 . 5 g 의 테트라 하이드로 퓨란 ( Tetrahydrofuran , 이하 , ' THF ' 이라고 함 ) 와 3 . 5 g 의 실란 을 넣 고 , 25 ℃ 의 온도 하 에서 스터 러 바 ( stirrer bar ) 를 사용 하 여 5 분 간 혼합 하 였 다 . 상기 용액 에 20 g 의 실리카 표면 처리 된 TiO 2 를 넣 고 , 25 ℃ 의 온도 하 에서 스터 러 바를 사용 하 여 30 분 간 혼합액 을 형성 하 였 다 . 다음 으로 , 상기 혼합액 에 분산제 ( 인산 에스테르 계 , 함량 : 12 . 5 %) 및 0 . 05 mm 비드 ( bead : 0 . 05 ZrO 2 ) 200 g 을 넣 고 페인트 쉐이 커 를 이용 하 여 3 시간 동안 분산 하 여 실리카 표면 처리 된 TiO 2 - THF 분산 액 을 얻 었 다 . 이후 , 실리카 표면 처리 된 TiO 2 - THF 분산 액 과 모노머 ( 종류 : 아크릴 레이트 계 , 함량 : 48 %) 를 혼합 하 고 진공 감압 하 에서 용매 를 제거 하 여 실리카 표면 처리 된 TiO 2 - 모노머 분 산액 을 얻 었 다 .